КЕРАМИЧЕСКАЯ МАССА
CERAMIC MASS

Изобретение относится к промышленности строительных материалов, в частности к составам керамических масс, которые могут быть использованы для изготовления облицовочной плитки.
Известна керамическая масса, содержащая, мас.%: глину 55,0-77,0; гранитные отсевы камнедробления 20,0-30,0; шлам газоочистки производства марганцевого агломерата 3,0-15,0 [1].
Задача изобретения состоит в повышении прочности изделий, полученных из керамической массы.
Технический результат достигается тем, что керамическая масса, включающая глину и гранитные отсевы камнедробления, дополнительно содержит пегматит при следующем соотношении компонентов, мас.%: глина 47,0-49,0; гранитные отсевы камнедробления 16,0-18,0; пегматит 33,0-37,0.
2
2
3
2
3
2
2
2
В составе керамической массы могут быть использованы глины, содержащие, мас.%: SiO 51,08-55,88; AlO 30,0-33,63; FeO 0,59-0,72; TiO 1,04-1,1; CaO 0,48-0,62; MgO 0,84-0,93; NaO 0,4-1,58; KO 0,36-2,04; п.п.п. 7,0-7,99.
2
2
3
2
3
2
2
В составе керамической массы могут быть использованы пегматиты следующего состава, мас.%: SiO 72,88, AlO 15,1; FeO 0,17; CaO 0,87; MgO 0,18; KO 7,1; NaO 3,34; п.п.п. 0,36.
В таблице приведены составы керамической массы.
Таблица
Компоненты
Состав, мас.%:
1
2
3
Глина
47,0
48,0
49,0
Гранитные отсевы камнедробления
16,0
17,0
18,0
Пегматит
37,0
35,0
33,0
Прочность на изгиб, МПа
60-65
60-65
60-65
Компоненты дозируют в требуемых количествах. В шаровую мельницу загружают гранитные отсевы камнедробления и пегматит, заливают воду и проводят измельчение компонентов в течение 10-12 часов до остатка 3-4% на сите 0056. Затем в мельницу добавляют глину и измельчают еще в течение 3-5 часов. Степень измельчения готового шликера должна соответствовать остатку 1,5-2% на сите 0056. Суспензию обезвоживают до получения коржей с влажностью 20-25%. Из полученной керамической массы пластическим способом формуют изделия (плитку), которые сушат до влажности не более 5%. На поверхность изделий наносят (напыляют) слой цветной глазури и при температуре 1050-1150°С проводят обжиг.
Источники информации
1. SU 1548174, С04В 33/00, 1990.